(57)【要約】【課題】通常の可視光域用の反射防止膜では、近紫外線域の反射率が高いため、眼鏡レンズ着用時の斜め後方からの近紫外線が、眼鏡レンズの眼球側の反射防止膜で反射されて眼球内に入る可能性がある。【解決手段】透明な基材からなる眼鏡レンズの眼球側の面、及び外側の面の表面に形成される被膜であって、前記眼鏡レンズの外側の面には、波長範囲３５０ｎｍから４００ｎｍの近紫外線を反射もしくは吸収する被膜が形成され、前記眼鏡レンズの眼球側の面には、前記近紫外線を透過する反射防止膜が形成されていることを特徴とする眼鏡レンズを提供する。【選択図】図３
2005215038.tif 000002
【特許請求の範囲】
【請求項１】
透明な基材からなる眼鏡レンズの眼球側の面、及び前記眼鏡レンズの前記眼球側の面の反対側の面となる、外側の面の表面に形成される被膜であって、前記眼鏡レンズの前記外側の面には、波長範囲３５０ｎｍから４００ｎｍの近紫外線を反射もしくは吸収する被膜が形成され、前記眼鏡レンズの前記眼球側の面には、前記近紫外線を透過する反射防止膜が形成されていることを特徴とする眼鏡レンズ。
【請求項２】
前記眼鏡レンズの前記眼球側の面に、波長範囲３５０ｎｍから４００ｎｍの近紫外線の反射率を０．１％以上１％以下とし、波長範囲４００ｎｍから６５０ｎｍの可視光線の反射率を０．３％以上１．５％以下に抑えた反射防止特性を持つ反射防止膜を形成したことを特徴とする、請求項１記載の眼鏡レンズ。
【請求項３】
前記眼鏡レンズの前記眼球側の面に、低屈折率層にＳｉＯ2を用いて、高屈折率層にＴｉＯ2とＮｂ2Ｏ5のいずれか、或いは両方を用いて、低屈折率層と高屈折率層を交互に３層以上積層してなる反射防止膜を形成したことを特徴とする、請求項１または２記載の眼鏡レンズ。
【請求項４】
前記眼鏡レンズの前記外側の面に、波長範囲３５０ｎｍから４００ｎｍの近紫外線を吸収する被膜を形成したことを特徴とする、請求項１乃至３のいずれかに記載の眼鏡レンズ。
【請求項５】
前記眼鏡レンズの前記外側の面に、波長範囲３５０ｎｍから４００ｎｍの近紫外線を吸収する被膜と波長範囲３５０ｎｍから４００ｎｍの近紫外線を５％以上反射するような反射防止膜を形成したことを特徴とする、請求項１乃至３のいずれかに記載の眼鏡レンズ。
【請求項６】
前記眼鏡レンズの基材上に金属酸化物微粒子を含む層を成膜して、前記金属酸化物微粒子を含む被膜上に反射防止膜を成膜したことを特徴とする、請求項１乃至３および５のいずれかに記載の眼鏡レンズ。
【発明の詳細な説明】
【技術分野】
【０００１】
本発明は、反射防止膜を設けた眼鏡レンズに関する物である。
【背景技術】
【０００２】
近年、眼鏡レンズはガラス製のものよりもプラスチック製のものが広く使用されている。基材にプラスチックを用いることで、ガラス製のものよりも軽量で加工しやすくなるといった利点がある一方で、傷が付きやすく、屈折率が低くレンズが厚くなりやすいという欠点もある。そのため、傷を付きにくくするためにプラスチック基材表面に硬化膜を成膜して、傷を付きにくくする技術が一般的になっている。そして、基材の屈折率を向上させることによって光の屈折角をより大きくすることが出来るようになった結果、レンズを薄くすることが出来るようになった。また、基材の上に成膜される硬化膜も、干渉縞を見えにくくするために、レンズ基材の屈折率と近いものを用いるようになっている。
【０００３】
一方で、基材と硬化膜の高屈折率化は、必然的にレンズ表面における光の反射率の増大を起こすため、反射防止膜を成膜して可視光域の反射率を低減させる技術が広く導入されている。反射防止膜を装備することで、表面での光の反射を抑え、光の透過量を増やし、且つ後方からの像の映り込み（ゴースト現象）を低減させてレンズを通してみる視野を明瞭にすることが出来る。
【０００４】
また、紫外線の眼球への悪影響についても認識が高まっていることから、眼鏡レンズにおいて紫外線をカット出来るような工夫がなされてきている。プラスチック基材やハードコート層に、紫外線吸収剤を添加することで、眼鏡レンズを透過する紫外線の量を大幅に減少させることが出来るのである。
【０００５】
【特許文献１】特開平６−８８０６４号公報
【特許文献２】特許第１７２７４２号公報
【特許文献３】特開平９−２６５０５９号公報
【特許文献４】特開２００１−９１９０６号公報
【特許文献５】特公平６−８５００２号公報
【特許文献６】特公平７−１１９８４４号公報
【発明の開示】
【発明が解決しようとする課題】
【０００６】
通常眼鏡レンズに装備されるような、層数が４層から７層程度の反射防止膜では、反射防止帯域は可視光領域のみである。よって波長範囲３５０ｎｍから４００ｎｍの近紫外線や近赤外線の反射率は高くなってしまっている。図１に眼鏡レンズ着用時の眼球とレンズの位置関係、及び光の入射する方向とレンズ面の呼称を示す。前方から来る光１に関しては、近紫外線や近赤外線の反射率増加は眼球への侵入を防ぐ性能という観点で良い性能と言えるが、斜め後方から来る光２に関しては、眼球へ反射光として近紫外線や近赤外線が侵入するため、目に悪影響を及ぼすことになる。近紫外線は、眼球組織に悪影響を及ぼす可能性があることから、眼球に入る量を出来るだけ少なくしたいが、プラスチック眼鏡レンズの場合、前述した様に前方から来る近紫外線は、可視光域反射防止膜による高い近紫外線反射率や、プラスチック基材自体の吸収や添加された紫外線吸収剤によって、眼球に届く量を減らすことが出来る。しかし、斜め後方からの近紫外線は、眼鏡レンズの眼球側の反射防止膜が、近紫外線の反射率が高い反射防止膜となって、かなりの量の近紫外線が眼球に入ることになってしまっていた。
【０００７】
本発明は、眼鏡を着用したときの斜め後方からの近紫外線が、眼鏡レンズの眼球側の面で反射されて眼球内に入る量を減らし、前方からの近紫外線が眼鏡レンズを透過して眼球内に入る量を減らした、眼鏡レンズを提供することを目的としている。
【課題を解決するための手段】
【０００８】
斜め後方からの近紫外線は、眼鏡レンズの両面で反射される可能性がある。ただし、眼球側の面で反射されず外側の面で反射された場合は、プラスチック基材自体、或いは添加した紫外線吸収剤による吸収によって、外側の面で反射されて眼球に届く近紫外線の量は僅かとなる。よって、斜め後方からの近紫外線が眼球に入る量を減らす場合は、眼球側の面で起こる反射率を下げることのみを考えれば良いことがわかった。また、前方から来る近紫外線は、外側の面において近紫外線を反射もしくは、吸収させることで、眼球に届く量を減らすことが出来た。前記目的を達成するために、以下に示す発明をした。
【０００９】
第１に示す発明は、透明な基材からなる眼鏡レンズの眼球側の面、及び外側の面の表面に形成される被膜であって、前記眼鏡レンズの外側の面には、波長範囲３５０ｎｍから４００ｎｍの近紫外線を反射もしくは吸収する被膜が形成され、前記眼鏡レンズの眼球側の面には、前記近紫外線を透過する反射防止膜が形成されていることを特徴とする眼鏡レンズに関するものである。
【００１０】
第２に示す発明は、眼鏡レンズの眼球側の面に、波長範囲３５０ｎｍから４００ｎｍの近紫外線の反射率を０．１％以上１％以下とし、波長範囲４００ｎｍから６５０ｎｍの可視光線の反射率を０．３％以上１．５％以下に抑えた反射防止特性を持つ反射防止膜を備えることを特徴とする、眼鏡レンズに関するものである。
【００１１】
第１、第２の発明によれば、前方からの光の中で有害な近紫外線を反射もしくは吸収し、斜め後方からの光の中で有害な近紫外線を前方へ透過させるため、眼球への近紫外線の侵入を少なくすることが可能である。
【００１２】
第３に示す発明は、第１および第２の発明の眼鏡レンズにおいて、眼鏡レンズの眼球側の面に低屈折率層にＳｉＯ2を用いて、高屈折率層にＴｉＯ2とＮｂ2Ｏ5のいずれか、或いは両方を用いていて、低屈折率層と高屈折率層を交互に少なくとも３層以上積層してなる反射防止膜を備えていることを特徴とする。
【００１３】
第３の発明によれば、反射防止膜の層数を出来るだけ少なくした上で望む反射防止特性を得ることが可能となり、且つ眼鏡として必要な耐久性品質も得られる。
【００１４】
第４に示す発明は、第１から第３の発明の眼鏡レンズにおいて、眼鏡レンズの外側の面に波長範囲３５０ｎｍから４００ｎｍの近紫外線を吸収する被膜を形成していることを特徴とする。
【００１５】
第４の発明によれば、被膜において近紫外線を選択的に吸収させることで、眼鏡レンズを透過して眼球に届く近紫外線の量を減らすことが可能である。
【００１６】
第５に示す発明は、第１から第３の発明の眼鏡レンズにおいて、眼鏡レンズの外側の面に波長範囲３５０ｎｍから４００ｎｍの近紫外線を吸収する被膜と波長範囲３５０ｎｍから４００ｎｍの近紫外線を５％以上反射するような反射防止膜を形成していることを特徴とする。
【００１７】
第５の発明によれば、眼鏡レンズの外側の面に近紫外線を吸収する被膜だけでなく、反射する被膜も併せ持つことで、更に眼球への前方からの近紫外線の侵入を防ぐことが可能である。
【００１８】
第６に示す発明は、第１から第３および第５の発明の眼鏡レンズにおいて、眼鏡レンズ基材上に金属酸化物微粒子を含む層を成膜して、その上に反射防止膜を成膜することを特徴とする。
【００１９】
第６の発明によれば、眼鏡レンズ基材と反射防止膜との密着性を向上させ、耐久性の高い反射防止膜付きの眼鏡レンズを実現できる。
【発明の効果】
【００２０】
眼鏡レンズの眼球側の面に成膜される反射防止膜を、３５０ｎｍから４００ｎｍの範囲の反射率を０．１％以上１％以下にすることで、眼鏡レンズ着用時に、斜め後方から来る近紫外線が、眼球に入ることを大幅に減らすことが出来た。眼鏡レンズの外側の面に近紫外線を吸収あるいは反射する被膜を成膜することで、前方から来る近紫外線を高い確率で遮断することが出来た。また同時に、眼鏡として使用するために求められる、可視光線の反射防止も実現した眼鏡レンズを提供することが出来た。
【発明を実施するための最良の形態】
【００２１】
〔実施例１〕
図２−（１）に、プラスチック眼鏡レンズのモデルを示す。図２−（２）に、プラスチック眼鏡レンズの眼球側の面に成膜された被膜のモデルを示す。図２−（３）に、プラスチック眼鏡レンズの外側の面に成膜された被膜のモデルを示す。なお、図２−（１）、（２）、（３）は説明の便宜上、誇張して描かれている。
【００２２】
眼球側の面には７層からなる反射防止膜を成膜した。その設計主波長λ０は４７０ｎｍであり、各層はプラスチック眼鏡レンズ基材側から数えて、
第１層目２１に、０．０９０λ０の光学的膜厚を持つＳｉＯ2層（屈折率１．４６）、
第２層目２２に、０．０９４λ０の光学的膜厚を持つＴｉＯ2層（屈折率２．４０）、
第３層目２３に、０．０８５λ０の光学的膜厚を持つＳｉＯ2層、
第４層目２４に、０．２２１λ０の光学的膜厚を持つＴｉＯ2層、
第５層目２５に、０．０５１λ０の光学的膜厚を持つＳｉＯ2層、
第６層目２６に、０．１４８λ０の光学的膜厚を持つＴｉＯ2層、
第７層目２７に、０．２６６λ０の光学的膜厚を持つＳｉＯ2層
を順次積層してなる反射防止膜を成膜した。成膜した反射防止膜の厚みは、２４０ｎｍから２５０ｎｍ程度である。
【００２３】
眼鏡レンズの外側の面には、スピンコート法により、紫外線吸収剤を添加した金属酸化物微粒子と有機珪素化合物を主成分とするハードコート層２８を成膜した。成膜したハードコート層の厚みは、２μｍから３μｍ程度である。プラスチック眼鏡レンズ基材とハードコート層の屈折率は、どちらも１．６７である。
【００２４】
図３に、眼球側の面に成膜した反射防止膜の反射率スペクトルを曲線３１で示す。また図４に、前記ハードコート層を成膜した前記プラスチック眼鏡レンズ基材の近紫外線透過率スペクトルを曲線４１で示す。
【００２５】
〔比較例１〕
図５−（１）に、プラスチック眼鏡レンズのモデルを示す。図５−（２）に、プラスチック眼鏡レンズの眼球側の面に成膜された被膜のモデルを示す。図５−（３）に、プラスチック眼鏡レンズの外側の面に成膜された被膜のモデルを示す。なお、図５−（１）、（２）、（３）は説明の便宜上、誇張して描かれている。
【００２６】
眼球側の面には、実施例１と物質と積層順序が同じで各層の光学的膜厚のみが異なる、７層からなる反射防止膜を成膜した。その設計主波長λ０は５１０ｎｍであり、各層はプラスチック眼鏡レンズ基材側から数えて、
第１層目５１に、０．０６０λ０の光学的膜厚を持つＳｉＯ2層（屈折率１．４６）、
第２層目５２に、０．０６３λ０の光学的膜厚を持つＴｉＯ2層（屈折率２．４０）、
第３層目５３に、０．１１０λ０の光学的膜厚を持つＳｉＯ2層、
第４層目５４に、０．１９３λ０の光学的膜厚を持つＴｉＯ2層、
第５層目５５に、０．０６０λ０の光学的膜厚を持つＳｉＯ2層、
第６層目５６に、０．１６５λ０の光学的膜厚を持つＴｉＯ2層、
第７層目５７に、０．２７５λ０の光学的膜厚を持つＳｉＯ2層
を順次積層してなる反射防止膜を成膜した。成膜した反射防止膜の厚みは、２６０ｎｍから２７０ｎｍ程度である。
【００２７】
眼鏡レンズの外側には、スピンコート法により、金属酸化物微粒子と有機珪素化合物を主成分とするハードコート層５８を成膜した。成膜したハードコート層の厚みは、２μｍから３μｍ程度である。プラスチック眼鏡レンズ基材とハードコート層の屈折率は、どちらも１．６７である。
【００２８】
図３に、眼球側の面に成膜した反射防止膜の反射率スペクトルを曲線３２で示す。また図４に、前記ハードコート層を成膜した前記プラスチック眼鏡レンズ基材の近紫外線透過率スペクトルを曲線４２で示す。
【００２９】
実施例１と比較例１を比較する。
図３および図４の結果から、斜め後方から来る近紫外線については、図３における実施例１を示す曲線３１と比較例１を示す曲線３２において、曲線３１の方が曲線３２よりも、４００ｎｍより短い波長域において、反射率が劇的に小さくなっている。即ち、実施例１は、斜め後方から来て眼球側の面で反射されて眼球内に侵入する近紫外線の量を減らすことが出来る。
【００３０】
前方から来る近紫外線については、図４における実施例１を示す曲線４１と比較例１を示す曲線４２を見ると、曲線４１が曲線４２の右側、即ち透過率が小さくなっていることを示している。このことは、実施例１は、外側の面のハードコート層に紫外線吸収剤を添加したことにより、前方から来る近紫外線の吸収効率を高めることが出来たことを示している。
【００３１】
以上から、眼球側の面に近紫外線の反射率を小さくした反射防止膜を成膜して、外側の面に紫外線吸収剤を添加したハードコート層を成膜することによって、眼球内に侵入する近紫外線の量を減らせることが確認できた。
【００３２】
〔実施例２〕
図６−（１）にプラスチック眼鏡レンズのモデルを示す。図６−（２）に、プラスチック眼鏡レンズの眼球側の面に成膜された被膜のモデルを示す。図６−（３）に、プラスチック眼鏡レンズの外側の面に成膜された被膜のモデルを示す。なお、図６−（１）、（２）、（３）は説明の便宜上、誇張して描かれている。
【００３３】
プラスチック眼鏡レンズ基材上に、ディッピング法によって、紫外線吸収剤を添加した金属酸化物微粒子と有機珪素化合物を主成分とするハードコート層６０１と６０２を成膜した。ハードコート層は眼球側の面と外側の面の両方に成膜され、その厚みは２μｍから３μｍ程度である。プラスチック眼鏡レンズ基材とハードコート層の屈折率は、どちらも１．６０である。
【００３４】
眼球側の面には９層からなる反射防止膜を成膜した。その設計主波長λ０は５００ｎｍであり、各層はプラスチック眼鏡レンズ基材側から数えて、
第１層目６１１に、０．１００λ０の光学的膜厚を持つＳｉＯ2層（屈折率１．４６）、
第２層目６１２に、０．０６８λ０の光学的膜厚を持つＮｂ2Ｏ5層（屈折率２．２６）、
第３層目６１３に、０．０８５λ０の光学的膜厚を持つＳｉＯ2層、
第４層目６１４に、０．０９０λ０の光学的膜厚を持つＮｂ2Ｏ5層、
第５層目６１５に、０．０１３λ０の光学的膜厚を持つＳｉＯ2層、
第６層目６１６に、０．１１０λ０の光学的膜厚を持つＮｂ2Ｏ5層、
第７層目６１７に０．０５５λ０の光学的膜厚を持つＳｉＯ2層、
第８層目６１８に、０．１２３λ０の光学的膜厚を持つＮｂ2Ｏ5層、
第９層目６１９に、０．２５０λ０の光学的膜厚を持つＳｉＯ2層
を順次積層してなる反射防止膜を成膜した。成膜した反射防止膜の厚みは、２５５ｎｍから２６５ｎｍ程度である。
【００３５】
外側の面には５層からなる反射防止膜を成膜した。その設計主波長λ０は５２０ｎｍであり、各層はプラスチック基材側から数えて、
第１層目６２１に、０．０８８λ０の光学的膜厚を持つＳｉＯ2層（屈折率１．４６）、
第２層目６２２に、０．１６０λ０の光学的膜厚を持つＺｒＯ2層（屈折率２．０５）、
第３層目６２３に、０．０５０λ０の光学的膜厚を持つＳｉＯ2層、
第４層目６２４に、０．２７０λ０の光学的膜厚を持つＺｒＯ2層、
第５層目６２５に、０．２６５λ０の光学的膜厚を持つＳｉＯ2層
を順次積層してなる反射防止膜を成膜した。成膜した反射防止膜の厚みは、２４０ｎｍから２５０ｎｍ程度である。
【００３６】
図７に眼球側の面に成膜した反射防止膜の反射率スペクトルを曲線７１で示す。図８に外側の面に成膜した反射防止膜の反射率スペクトルを曲線８１で示す。図９に前記ハードコート層を成膜した前記プラスチック眼鏡レンズ基材の透過率スペクトルを示す。
【００３７】
〔比較例２〕
図１０−（１）にプラスチック眼鏡レンズのモデルを示す。図１０−（２）に、プラスチック眼鏡レンズの眼球側の面に成膜された被膜のモデルを示す。図１０−（３）に、プラスチック眼鏡レンズの外側の面に成膜された被膜のモデルを示す。なお、図１０−（１）、（２）、（３）は説明の便宜上、誇張して描かれている。
【００３８】
プラスチック眼鏡レンズ基材上に、ディッピング法によって、紫外線吸収剤を添加した金属酸化物微粒子と有機珪素化合物を主成分とするハードコート層１００１と１００２を成膜した。ハードコート層は眼球側の面と外側の面の両方に成膜され、その厚みは２μｍから３μｍ程度である。プラスチック眼鏡レンズ基材とハードコート層の屈折率は、どちらも１．６０である。
【００３９】
眼球側の面と外側の面の両方に、７層からなる同一構成の反射防止膜を成膜した。その設計主波長λ０は５２０ｎｍであり、各層はプラスチック眼鏡レンズ基材側から数えて、
第１層目１０１１と１０２１に、０．０６３λ０の光学的膜厚を持つＳｉＯ2層（屈折率１．４６）、
第２層目１０１２と１０２２に、０．０５０λ０の光学的膜厚を持つＴａ2Ｏ5層（屈折率２．２６）、
第３層目１０１３と１０２３に、０．１００λ０の光学的膜厚を持つＳｉＯ2層、
第４層目１０１４と１０２４に、０．１７５λ０の光学的膜厚を持つＴａ2Ｏ5層、
第５層目１０１５と１０２５に、０．０６０λ０の光学的膜厚を持つＳｉＯ2層、
第６層目１０１６と１０２６に、０．１６５λ０の光学的膜厚を持つＴａ2Ｏ5層、
第７層目１０１７と１０２７に、０．２７５λ０の光学的膜厚を持つＳｉＯ2層
を順次積層してなる反射防止膜を成膜した。成膜した反射防止膜の厚みは、２６０ｎｍから２７０ｎｍ程度である。
【００４０】
図７と図８に、成膜した反射防止膜の反射率スペクトルを、それぞれ曲線７２と曲線８２で示す。図９に前記ハードコート層を成膜した前記プラスチック眼鏡レンズ基材の透過率スペクトルを示す。
【００４１】
実施例２と比較例２を比較する。
図９に示すように、プラスチック眼鏡レンズ基材とハードコート層における近紫外線吸収能力に関しては差がない。しかし、図７と図８に示すように、眼球側の面と外側の面における近紫外線反射特性に差がある。
【００４２】
まず、眼球側の面における近紫外線反射特性について見る。図７における実施例２を示す曲線７１と比較例２を示す曲線７２を比べると、曲線７１は４００ｎｍより短い波長域において、反射率が劇的に小さくなっている。即ち、実施例２は、斜め後方から来て眼球側の面で反射されて眼球内に侵入する近紫外線の量を減らすことが出来る。
【００４３】
続いて、外側の面における近紫外線反射特性について見る。図８における実施例２を示す曲線８１と比較例２を示す曲線８２を比べると、曲線８１の方が近紫外線の反射率が高くなっている。即ち、実施例２は、前方から来た近紫外線を、より多く反射させることが出来たことを示している。
【００４４】
以上から、眼球側の面に近紫外線の反射率の小さい反射防止膜を成膜して、外側の面に近紫外線の反射率の大きい反射防止膜を成膜することで、眼球内に侵入する近紫外線の量を減らせることが確認できた。
【産業上の利用可能性】
【００４５】
視力補正機能の他に紫外線からの眼球保護機能を持つ眼鏡レンズを提供することが出来る。
【図面の簡単な説明】
【００４６】
【図１】眼鏡レンズ着用時の眼球とレンズの位置関係、及び光の入射する方向とレンズ面の呼称。
【図２】実施例１に示した、プラスチック眼鏡レンズ表面に成膜された被膜のモデル。
【図３】実施例１と比較例１に示した、反射防止膜の反射率スペクトル。
【図４】実施例１と比較例１に示した、ハードコート層を成膜したプラスチック眼鏡レンズ基材の近紫外線透過率スペクトル。
【図５】比較例１に示した、プラスチック眼鏡レンズ表面に成膜された被膜のモデル。
【図６】実施例２に示した、プラスチック眼鏡レンズ表面に成膜された被膜のモデル。
【図７】実施例２と比較例２に示した、プラスチック眼鏡レンズ眼球側に成膜された反射防止膜の反射率スペクトル。
【図８】実施例２と比較例２に示した、プラスチック眼鏡レンズ外側に成膜された反射防止膜の反射率スペクトル。
【図９】実施例２と比較例２に示した、ハードコート層を成膜したプラスチック眼鏡レンズ基材の近紫外線透過率スペクトル。
【図１０】比較例２に示した、プラスチック眼鏡レンズ表面に成膜された被膜のモデル。
【符号の説明】
【００４７】
２１，２３，２５，２７  ＳｉＯ2層
２２，２４，２６  ＴｉＯ2層
２８  ハードコート層
３１  実施例１の反射防止膜の反射率
３２  比較例１の反射防止膜の反射率
４１  実施例１のハードコート付きプラスチック基材の近紫外線透過率
４２  比較例１のハードコート付きプラスチック基材の近紫外線透過率
５１，５３，５５，５７  ＳｉＯ2層
５２，５４，５６  ＴｉＯ2層
６０１，６０２  ハードコート層
６１１，６１３，６１５，６１７，６１９，６２１，６２３，６２５  ＳｉＯ2層
６１２，６１４，６１６，６１８  Ｎｂ2Ｏ5層
６２２，６２４  ＺｒＯ2層
７１，８１  実施例２の反射防止膜の反射率
７２，８２  比較例２の反射防止膜の反射率
１００１，１００２  ハードコート層
１０１１，１０１３，１０１５，１０１７，１０２１，１０２３，１０２５，１０２７  ＳｉＯ2層
１０１２，１０１４，１０１６，１０２２，１０２４，１０２６  Ｔａ2Ｏ5層
【図１】
2005215038.tif 000003
【図２】
2005215038.tif 000004
【図３】
2005215038.tif 000005
【図４】
2005215038.tif 000006
【図５】
2005215038.tif 000007
【図６】
2005215038.tif 000008
【図７】
2005215038.tif 000009
【図８】
2005215038.tif 000010
【図９】
2005215038.tif 000011
【図１０】
2005215038.tif 000012